Matériau comprenant un substrat (10), verrier, revêtu sur une face (11) d’un empilement de couches minces (14) à propriétés de réflexion comportant n, nombre entier >1, couches fonctionnelles métalliques (140, 180), en particulier à base d’argent ou d’alliage métallique contenant de l'argent et n+1 revêtements antireflet (120, 160, 200’), lesdits revêtements antireflet comportant chacun au moins une couche diélectrique (128, 168), chaque couche fonctionnelle (140, 180) étant disposée entre deux revêtements antireflet (120, 160, 200’), caractérisé en ce que un revêtement antireflet (160) intermédiaire situé entre deux couches fonctionnelles métalliques (140, 180) comporte la succession suivante en partant de la couche la plus proche de ladite face (11), de préférence avec un contact entre chaque couche de la succession : - une première couche à base d’oxyde de zinc (162) ayant une épaisseur comprise entre 3,0 et 30,0 nm, voire entre 5,0 et 20,0 nm, - une première couche à base de nitrure de silicium (163), ayant une épaisseur comprise entre 3,0 et 30,0 nm, voire entre 5,0 et 30,0 nm, - une deuxième couche à base d’oxyde de zinc (164) ayant une épaisseur comprise entre 3,0 et 30,0 nm, voire entre 5,0 et 20,0 nm, - une deuxième couche à base de nitrure de silicium (165), ayant une épaisseur comprise entre 3,0 et 30,0 nm, voire entre 5,0 et 30,0 nm, - une couche à base d’oxyde de zinc et d’étain (168), ayant une épaisseur comprise entre 3,0 et 30,0 nm, voire entre 5,0 et 20,0 nm, - une troisième couche à base d’oxyde de zinc (169) ayant une épaisseur comprise entre 3,0 et 30,0 nm, voire entre 5,0 et 20,0 nm. Matériau selon la revendication 1, dans lequel dans lequel ladite première couche à base d’oxyde de zinc (162) est la première couche dudit revêtement antireflet (160) intermédiaire et/ou ladite troisième couche à base d’oxyde de zinc (169) est la dernière couche dudit revêtement antireflet (160) intermédiaire. Matériau selon la revendication 1 ou 2, dans lequel ladite deuxième couche à base d’oxyde de zinc (164) présente une épaisseur comprise entre 6,0 et 15,0 nm, voire entre 7,0 et 11,0 nm. Matériau selon une quelconque des revendications 1 à 3, dans lequel chaque couche fonctionnelle métallique (140, 180) présente une épaisseur physique qui est comprise entre 7,2 et 22,0 nm, voire entre 7,2 et 12,4 nm pour une première couche fonctionnelle métallique en partant de la couche fonctionnelle métallique la plus proche de ladite face (11) et entre 14,6 et 21,4 nm pour une dernière couche fonctionnelle métallique. Matériau selon une quelconque des revendications 1 à 4, dans lequel un revêtement antireflet (120) sous-jacent, situé entre ladite face (11) et une première couche fonctionnelle métallique (140), comporte une couche diélectrique de nitrure (126), de préférence une couche diélectrique de nitrure à base de silicium. Matériau selon une quelconque des revendications 1 à 5, dans lequel une couche de surblocage (150) est située directement au-dessus d’une desdites couches métalliques fonctionnelles et sous ledit revêtement antireflet (160) intermédiaire. Matériau selon une quelconque des revendications 1 à 6, dans lequel une couche de sousblocage (170) est située directement en dessous d’une desdites couches métalliques fonctionnelles et sur ledit revêtement antireflet (160) intermédiaire. Matériau selon une quelconque des revendications 1 à 7, dans lequel un revêtement diélectrique sous-jacent (120), situé entre ladite face et une première couche fonctionnelle métallique, comprend dans cet ordre : - une couche à base d’oxynitrure de silicium de 0 à 20 nm, - une couche à base de nitrure de silicium de 0 à 20 nm, - une couche de nitrure de silicium et de zirconium, de 5 à 25 nm, - une couche à base d’oxyde de zinc et d’étain de 0 à 15 nm, - une couche à base d’oxyde de zinc de 2 à 12 nm. Matériau selon une quelconque des revendications 1 à 8, dans lequel un revêtement diélectrique sus-jacent (200’, 240), dernier revêtement diélectrique, comprend dans cet ordre : - une couche à base d’oxyde de zinc de 2 à 12 nm, - une ou plusieurs couche à base de nitrure de silicium, l’épaisseur de toutes ces couches à base de nitrure de silicium étant de 15 à 75 nm, voire de 20 à 45 nm. Vitre feuilletée comportant un matériau selon l’une quelconque des revendications 1 à 9, et au moins un autre substrat (50) verrier, les substrats (10, 50) étant maintenus ensemble par au moins une feuille intercalaire de matière plastique (40). Vitrage multiple (100) comportant un matériau selon l’une quelconque des revendications 1 à 9 ou une vitre feuilletée selon la revendication 10, et au moins un autre substrat (30) verrier, les substrats (10, 30) étant maintenus ensemble par une structure de châssis (90), ledit vitrage réalisant une séparation entre un espace extérieur (ES) et un espace intérieur (IS), dans lequel au moins une lame de gaz intercalaire (15) est disposée entre les deux substrats.